(57)【特許請求の範囲】
【請求項１】
（ａ）末端に不飽和基を有する不飽和化合物と（ｂ）一般式（Ｉ）ＨＳｉＲ0 m Ｗ3-m（ここで、Ｗは炭素数１〜６アルコキシ基、炭素数６〜１０のアリーロキシ基またはハロゲン原子〔Ｆ，Ｃｌ，ＢｒまたはＩから選ばれる〕であり、Ｒ0は、（１）炭素数１〜１８のアルキル基、（２）炭素数２〜１８のアルケニル基、（３）炭素数６〜１８のアリール基、（４）炭素数１〜１８のハロゲン化アルキル基、または（５）炭素数６〜１８のハロゲン化アリール基であり、ｍは０，１または２である）で表わされるシラン化合物とを（ｃ）白金触媒及び（ｄ）硫黄のオキソ酸から誘導される酸のシリルエステルである助触媒作用物質の存在下でヒドロシリル化反応させることを特徴とする有機ケイ素化合物の製造方法。
【請求項２】
前記（ｄ）硫黄のオキソ酸から誘導される酸のシリルエステルである助触媒作用物質が次の一般式で表されるものである請求項１に記載の有機ケイ素化合物の製造方法。
（ｄ）硫黄のオキソ酸から誘導される酸のシリルエステル：一般式（II）：Ｒ1Ｓ（＝Ｏ）2ＯＳｉＲ213（ここに、Ｒ1は炭素数１〜１０のアルキル基、炭素数６〜１８のアリール基、Ｒ182Ｎ−で表される基（ここに、Ｒ18は独立に炭素数１〜１０のアルキル基、炭素数６〜１８のアリール基、又は水素原子である。但し、水素原子は１個まで存在しうる。）、炭素数１〜１０のハロアルキル基（ハロゲン原子はＦ，Ｃｌ，Ｂｒ又はＩから選ばれる。以下「ハロアルキル」というときのハロゲン原子はＦ，Ｃｌ，Ｂｒ又はＩから選ばれるものである。）、炭素数６〜１８のハロアリール基（ハロゲン原子はＦ，Ｃｌ，Ｂｒ又はＩから選ばれる。以下「ハロアリール」というときのハロゲン原子はＦ，Ｃｌ，Ｂｒ又はＩから選ばれるものである。）、ハロゲン原子（Ｆ，Ｃｌ，ＢｒまたはＩから選ばれる）、炭素数１〜１０のアルコキシ基、又はＲ303ＳｉＯ−で表されるシロキシ基（Ｒ30は独立に炭素数１〜６のアルキル基である）のいずれかから選ばれ；Ｒ21は、独立に、炭素数１〜１０の炭化水素基、炭素数１〜１０のアルコキシ基、塩素原子、水素原子（但し水素原子は最大２個まで存在しうる）、又はＲ1Ｓ（＝Ｏ）2Ｏ−（Ｒ1は上記と同じ意味である）のいずれかから選ばれる基である。）
【発明の詳細な説明】
【０００１】
【発明の属する技術分野】
本発明はシランカップリング剤として、または各種ケイ素化合物の原料として有用な、あるいは各種添加剤として、または各種有機ケイ素重合体の原料として有用な特定の有機ケイ素化合物を選択的に製造する方法に関する。
【０００２】
【従来の技術】
白金触媒を用いるヒドロシリル化反応はシリコーン工業、特に有機変性シリコーン及びシランカップリング剤を製造する技術においては、特に重要な技術である。
この技術については、従来、ヒドロシリル化反応の反応速度や生成物の構造の選択性を改善する目的の試みがなされてきた。
【０００３】
ヒドロシリル化反応の反応速度の改善に関しては、以下の例が挙げられる。
(1) 米国特許Ｎo.５，３５９，１１１号：  酸素ガス雰囲気下でヒドロシリル化反応を行うことを特徴とする。
(2) 米国特許Ｎo.５，４４９，８０２号：  アセチレンアルコールまたはその誘導体の存在下でヒドロシリル化反応を行うことを特徴とする。
(3) 米国特許Ｎo.５，４８１，０１６号：  ターシャリー構造を有するアルコールまたはその誘導体の存在下でヒドロシリル化反応を行うことを特徴とする。
(4) 米国特許Ｎo.５，４８６，６３７号：  不飽和構造と分岐構造（ターシャリーまたはセカンダリー）を有するアルコールまたはその誘導体の存在下でヒドロシリル化反応を行うことを特徴とする。
(5) Chem. Eur. J. 1998, ４．Ｎo. 10,ｐ. 2008〜2017：  ナフチルケトン  類の存在下でヒドロシリル化反応を行うことを特徴とする。
(6) 特開平１１−８０１６７号：  硫黄化合物の存在下でヒドロシリル化反応を行うことを特徴とする。
【０００４】
一方、ヒドロシリル化反応における生成物の選択性改善の目的で、ヒドロシリル化反応を白金触媒および各種添加剤の存在下で行う方法が提案されている。例えば、白金触媒の存在下、塩化アリルをヒドロクロロシラン類でヒドロシリル化させる反応においては、以下の例が挙げられる。
(7) 特開平９−１５７２７６号及び(8) 特開昭５５−１４５６９３号：  添加剤としてフォスフィンを使用する。
(9) 特開平９−１９２４９４号：  添加剤として置換基がアルキル基または  アラルキル基である第３級アミン化合物を使用する。
(10) 特開平１０−７２４７４号：  添加剤としてアミノアルコール誘導体を使用する。
【０００５】
また、アルキン系炭化水素のヒドロシリル化反応においては、(11)米国特許Ｎo.５，５６３，２８７号及び(12)米国特許Ｎo.５，５６７，８４８等がシクロアルカジエン化合物を使用する方法を開示している。
【０００６】
これらの先行技術（特に(7) 〜(12)）は、特定の系における目的生成物の収率を改善する方法を開示しているけれども、広くヒドロシリル化反応に適用可能であって、生成物中に占める目的生成物の割合を副生物のそれより充分に高くする方法はまだ確立されていなかった。
【０００７】
【発明が解決しようとする課題】
本発明の目的は、末端に不飽和基を有する不飽和化合物とケイ素原子に直接結合した水素原子を有するケイ素化合物とを白金触媒の存在下で反応させるヒドロシリル化反応において、前記不飽和化合物の反応基である末端不飽和基の末端炭素原子にケイ素原子が結合した構造を有する目的生成物（β−ヒドロシリル化物）を副生物（スチレン等の場合に生じるα−ヒドロシリル化物や塩化アリル等の場合に生じる置換反応物）に比べて、従来より効率的に生成させることを目的とする。
【０００８】
【課題を解決するための手段】
本発明は前記ヒドロシリル化反応において、特定の化合物を共存させることにより前記目的を達成することに成功したものである。本発明における上記特定の化合物は、ヒドロシリル化反応において、助触媒として作用するものであり、具体的には以下に示す化合物（ｄ）硫黄のオキソ酸から誘導される酸のシリルエステルである（以下、前記化合物（ｄ）を「助触媒作用物質」ということがある。）。これらは以下に述べるような広範囲の（ａ）末端に不飽和基を有する不飽和化合物と（ｂ）一般式（Ｉ）ＨＳｉＲ0 m Ｗ3-m （ここで、Ｗは炭素数１〜６アルコキシ基、炭素数６〜１０のアリーロキシ基またはハロゲン原子〔Ｆ，Ｃｌ，ＢｒまたはＩから選ばれる〕であり、Ｒ0 は、（１）炭素数１〜１８のアルキル基、（２）炭素数２〜１８のアルケニル基、（３）炭素数６〜１８のアリール基、（４）炭素数１〜１８のハロゲン化アルキル基、または（５）炭素数６〜１８のハロゲン化アリール基であり、ｍは０，１または２である）で表わされるシラン化合物との（ｃ）白金触媒存在下でのヒドロシリル化反応において、前記目的生成物を副生物に優先して生成させるものである。また本発明のヒドロシリル化方法が適用された系の種類によっては、選択性改善効果のみならず目的生成物の収率改善及び／又は反応速度の増進効果も顕著となる。
【０００９】
以下、本発明製造方法に用いられる（ａ），（ｂ），（ｃ）及び（ｄ）の各成分について詳述する。
前記（ａ）末端に不飽和基を有する不飽和化合物は分子の末端に反応性の炭素−炭素２重結合又は炭素−炭素３重結合を有する化合物のことをいう。典型的には次の▲１▼から▲８▼のうちから選ばれるものである。尚、これらは、前記（ｂ）の一般式（Ｉ）で表されるシラン化合物との反応性を著しく低下させるもので無い限り、その構造中に炭素原子及び水素原子の他にＯ，Ｎ，Ｆ，Ｃｌ，Ｂｒ，ＳｉまたはＳから選ばれる原子を含んでいても構わない。
▲１▼  スチレンまたはスチレン誘導体；
▲２▼  ビニルシラン化合物；
▲３▼  ケイ素原子に直接結合したビニル基を有するシロキサン化合物；
▲４▼  エポキシ官能性オレフィン；
▲５▼  ジエン化合物；
▲６▼  ＣＨ2 ＝ＣＨＣＨ2 Ｘで示されるアリル化合物（ここに、Ｘはハロゲン原子（Ｆ，Ｃｌ，Ｂｒ，Ｉ）、アルコキシ基またはアシロキシ基を表わす。）；
▲７▼  末端にビニル基を有してなるオレフィン化合物；
▲８▼  アセチレン系化合物。
【００１０】
前記▲１▼スチレンまたはスチレン誘導体の例としては、スチレン系炭化水素化合物、例えばスチレン、ｐ−メチルスチレン、ｐ−エチルスチレン、ｐ−フェニルスチレン、ジビニルベンゼン等；ハロゲン含有スチレン、例えばｐ−フルオロスチレン、ｐ−クロロスチレン、ｐ−ブロモスチレン、ｐ−ヨードスチレン、ｐ−およびｍ−（クロロメチル）スチレン等；含酸素又は含ケイ素スチレン誘導体、例えばｐ−メトキシスチレン、ｐ−トリメチルシリルスチレン等；含窒素スチレン誘導体、例えばｐ−（ジフェニルアミノ）スチレン、ｐ−（ジトリルアミノ）スチレン、ｐ−（ジキシリルアミノ）スチレン、ビス（４−ビニルフェニル）（４−メチルフェニル）アミン等を挙げることができる。
【００１１】
前記▲２▼ビニルシラン化合物、および▲３▼ケイ素原子に直接結合したビニル基を有するシロキサン化合物としては、ビニルトリアルキルシラン、例えばビニルトリメチルシラン、ビニルトリエチルシラン、ビニルトリプロピルシラン、ビニルジメチルエチルシラン等；ビニルアルコキシシラン、例えばビニルトリメトキシシラン、ビニルトリエトキシシラン、ビニルメチルジエトキシシラン、ビニルジメチルメトキシシラン等；ビニル官能性シロキサン、例えば１，３−ジビニルテトラメチルジシロキサン、α，ω−ジビニルポリジメチルシロキサン、１，３，５，７−テトラビニル−１，３，５，７−テトラメチルシクロテトラシロキサン等；及びビニル官能性シラザン（これは一種のビニルシランと見ることができる）、例えば１，３−ジビニルテトラメチルジシラザン、１，３，５，７−テトラビニル−１，３，５，７−テトラメチルシクロテトラシラザン等を例示できる。
【００１２】
前記▲４▼エポキシ官能性オレフィンの例としては、アリルグリシジルエーテル及びビニルシクロヘキセンオキシドを挙げることができる。前記▲５▼ジエン化合物としては１，３−ブタジエン、イソプレン、１，５−ヘキサジエン、及び１，３−オクタジエンを挙げることができる。前記▲６▼ＣＨ2 ＝ＣＨＣＨ2 Ｘで示されるアリル化合物としては、塩化アリル、アリルアセテート、アリルメタクリレートを挙げることができる。
【００１３】
前記▲７▼末端にビニル基を有してなるオレフィン化合物は、直鎖状または分岐状のいずれでも構わない。また、これらは置換基に芳香族炭化水素基を有していても構わない。直鎖の末端不飽和オレフィン化合物の例としては、エチレン、プロピレン、ブテン−１、ヘキセン−１、オクテン−１及びオクタデセン−１を挙げることができる。末端不飽和基を有する分岐オレフィン化合物の例としては、イソブチレン、３−メチルブテン−１、３，５−ジメチルヘキセン−１及び４−エチルオクテン−１を挙げることができる。
上記オレフィン化合物がＯ，Ｎ，Ｆ，Ｃｌ，Ｂｒ，Ｓｉ，Ｓから選ばれる原子を含んでいる場合の例として、含酸素アリル化合物、例えばアリルメタクリレート；ビニル基を有するアミン化合物、例えばＮ−ビニルカルバゾール；オレフィンのハロゲン化物、例えば４−クロロブテン−１及び６−ブロモヘキセン−１；ケイ素官能性オレフィン化合物、例えばアリロキシトリメチルシランが挙げられる。上記オレフィン化合物が芳香族炭化水素基を有する場合の例としては、アリルベンゼン及び４−フェニルブテン−１を挙げることができる。
【００１４】
前記▲８▼アセチレン系化合物は、末端にエチニル基（ＣＨ≡Ｃ−）を有するものであり、これらは置換基に芳香族炭化水素基を有していても構わない。
末端にエチニル基（ＣＨ≡Ｃ−）を有するアセチレン系化合物の例としては、アセチレン、プロピン、ブチン−１、ヘキシン−１及びオクチン−１を挙げることができる。芳香族炭化水素基を有するアセチレン系化合物の例としては、フェニルアセチレン、３−フェニルプロピン及び４−フェニルブチン−１を挙げることができる。上記アセチレン系化合物がＯ，Ｎ，Ｆ，Ｃｌ，Ｂｒ，Ｓｉ，Ｓから選ばれる原子を含んでいる場合の例としては、含酸素アセチレン系化合物、例えば３−メチル−１−ブチン−３−オール及び３−フェニル−１−ブチン−３−オール；含ケイ素アセチレン系化合物、例えば３−メチル−１−ブチン−３−オールのＯ−トリメチルシリル化物（ＨＣ≡Ｃ−ＣＨ（ＣＨ3 ）−Ｏ−Ｓｉ（ＣＨ3 ）3 ）及び３−フェニル−１−ブチン−３−オールのＯ−トリメチルシリル化物（ＨＣ≡Ｃ−ＣＨ（Ｃ6 Ｈ5 ）−Ｏ−Ｓｉ（ＣＨ3 ）3 ）；並びに含ハロゲンアセチレン系化合物、例えば塩化プロパルギル及び臭化プロパルギルを挙げることができる。
【００１５】
次に、（ｂ）一般式（Ｉ）ＨＳｉＲ03-mＷm （ここで、Ｗは炭素数１〜６アルコキシ基、炭素数６〜１０のアリーロキシ基またはハロゲン原子〔Ｆ，Ｃｌ，ＢｒまたはＩから選ばれる〕であり、Ｒ0 は、（１）炭素数１〜１８のアルキル基、（２）炭素数２〜１８のアルケニル基、（３）炭素数６〜１８のアリール基、（４）炭素数１〜１８のハロゲン化アルキル基、または（５）炭素数６〜１８のハロゲン化アリール基であり、ｍは１，２または３である）で表わされるシラン化合物について説明する。
【００１６】
Ｒ0 の例としては、
（１）炭素数１〜１８のアルキル基として、例えばメチル基、エチル基、ｎ−プロピル基、イソプロピル基、ｎ−ブチル基、ｔ−ブチル基、ｎ−ペンチル基、シクロヘキシル基、ｎ−オクチル基、ウンデシル基及びヘプタデシル基；
（２）炭素数２〜１８のアルケニル基として、例えばプロペニル基及びブテニル基；
（３）炭素数６〜１８のアリール基として、例えばフェニル基；
（４）炭素数１〜１８のハロゲン化アルキル基（ハロゲン原子としては、Ｆ，ＣｌまたはＢｒであるのがよい）として、例えばクロロメチル基、フルオロメチル基及び３，３，３−トリフルオロプロピル基；
（５）炭素数６〜１８のハロゲン化アリール基（ハロゲン原子としては、Ｆ，ＣｌまたはＢｒであるのがよい）として、例えばｐ−クロロフェニル基を挙げることができる。
【００１７】
Ｗが炭素数１〜６のアルコキシ基の場合の例としては、メトキシ基、エトキシ基、ｎ−プロポキシ基、ｉ−プロポキシ基、ｎ−ブトキシ基、ｎ−ペンチルオキシ基、ｎ−ヘキシルオキシ基、シクロペンチルオキシ基、シクロヘキシルオキシ基、２−メトキシエトキシ基及び２−エトキシエトキシ基等を挙げることができる。また、Ｗが炭素数６〜１０のアリーロキシ基の場合の例としては、フェノキシ基を挙げることができる。
Ｗがハロゲン原子の場合、Ｆ，Ｃｌ，ＢｒまたはＩから選ばれるものであり、好適にはＣｌまたはＦが使用される。
【００１８】
炭素数がここに規定した範囲を超えると、反応性の面で実用性が低くなってくる。
（ｂ）のシラン化合物のうち、反応性の観点からは、トリメトキシシラン、メチルジメトキシシラン、ジメチルメトキシシラン、トリエトキシシラン、メチルジエトキシシラン、ジメチルエトキシシラン、ジメチルクロロシラン、メチルジクロロシランまたはトリクロロシラン等が好適に用いられる。
【００１９】
本発明における助触媒作用物質とは、ヒドロシリル化反応において前記（ｃ）白金触媒と共存することにより、前記（ａ）末端に不飽和基を有する不飽和化合物の反応基である末端不飽和基の末端炭素原子にケイ素原子が結合した構造を有する目的生成物（β−ヒドロシリル化物）を副生物に比べて、効率的に生成させる効果を有する化合物（ｄ）である。前記（ｄ）成分である助触媒作用物質は、硫黄のオキソ酸から誘導される酸のシリルエステルである。
【００２２】
前記（ｄ）▲１▼硫黄のオキソ酸から誘導される酸のシリルエステルとはスルホン酸、硫酸等の硫黄のオキソ酸から誘導された酸（例えば、アルキルスルホン酸、ハロアルキルスルホン酸、アリールスルホン酸、ハロアリールスルホン酸、ハロ硫酸、スルファミン酸、硫酸モノエステル、硫黄原子に直接結合したシロキシ基を有するスルホン酸等）のシリルエステルのことをいう。この条件を満たすものであれば特に限定されるものではないが、好ましくは一般式（II）：Ｒ1 Ｓ（＝Ｏ）2 ＯＳｉＲ213 （ここに、Ｒ1 は炭素数１〜１０のアルキル基、炭素数６〜１８のアリール基、Ｒ182 Ｎ−で表される基（ここに、Ｒ18は独立に炭素数１〜１０のアルキル基、炭素数６〜１８のアリール基、又は水素原子である。但し、水素原子は１個まで存在しうる。）、炭素数１〜１０のハロアルキル基（ハロゲン原子はＦ，Ｃｌ，Ｂｒ又はＩから選ばれる。以下「ハロアルキル」というときのハロゲン原子はＦ，Ｃｌ，Ｂｒ又はＩから選ばれるものである。）、炭素数６〜１８のハロアリール基（ハロゲン原子はＦ，Ｃｌ，Ｂｒ又はＩから選ばれる。以下「ハロアリール」というときのハロゲン原子はＦ，Ｃｌ，Ｂｒ又はＩから選ばれるものである。）、ハロゲン原子（Ｆ，Ｃｌ，Ｂｒ又はＩから選ばれる）、炭素数１〜１０のアルコキシ基、又はＲ303 ＳｉＯ−で表されるシロキシ基（Ｒ30は独立に炭素数１〜６のアルキル基である）のいずれかから選ばれ；Ｒ21は、独立に、炭素数１〜１０の炭化水素基、炭素数１〜１０のアルコキシ基、塩素原子、水素原子（但し水素原子は最大２個まで存在しうる）、又はＲ1 Ｓ（＝Ｏ）2 Ｏ−（Ｒ1 は上記と同じ意味である）のいずれかから選ばれる基である。）で示される化合物である。
【００２３】
前記一般式（II）で示される化合物の例としては、アルキルスルホン酸のシリルエステル、例えばメタンスルホン酸トリメチルシリルエステル、アリールスルホン酸のシリルエステル、例えばベンゼンスルホン酸トリメチルシリルエステル、ハロ硫酸のシリルエステル、例えばクロロ硫酸トリメチルシリルエステル［（ＣＨ3 ）3 ＳｉＯＳＯ2 Ｃｌ］、クロロ硫酸ジメチルシリルエステル［（ＣＨ3 ）2 ＨＳｉＯＳＯ2 Ｃｌ］、クロロ硫酸クロロメチルシリルエステル［Ｃｌ（ＣＨ3 ）ＨＳｉＯＳＯ2 Ｃｌ］、フロロ硫酸トリメチルシリルエステル［（ＣＨ3 ）3 ＳｉＯＳＯ2 Ｆ］、フロロ硫酸ジメチルシリルエステル［（ＣＨ3 ）2 ＨＳｉＯＳＯ2 Ｆ］、フロロ硫酸フロロメチルシリルエステル［Ｆ（ＣＨ3 ）ＨＳｉＯＳＯ2 Ｆ］等が挙げられる。
好適な例は、アルキルスルホン酸のシリルエステル又はアリールスルホン酸のシリルエステルである。
【００３３】
本発明は、ヒドロシリル化反応混合物中に上記（ｄ）成分の硫黄のオキソ酸から誘導される酸のシリルエステルである助触媒作用物質を存在させるものであり、通常は上記助触媒作用物質を反応基質（（ａ）成分および（ｂ）成分）および（ｃ）成分の白金触媒と共存させて、ヒドロシリル化反応を進めるものである。しかし、上記助触媒作用物質に代えて、ヒドロシリル化反応混合物中において、化学反応によって上記助触媒作用物質を生成する物質（以下、「助触媒作用物質生成物質」という。）を使用することも可能である。具体的には、この助触媒作用物質生成物質を反応基質および白金触媒と共存させて、系中での化学反応によって該助触媒作用物質生成物質から助触媒作用物質を生成させ、ヒドロシリル化反応を進める方法や、助触媒作用物質生成物質を反応基質の一部または全部と共存させて、同じく助触媒作用物質を生成させ、その後にヒドロシリル化反応に必要な他の成分を加えて、同反応を進める方法等がある。本発明はこの様な方法をも包含するものである。上記助触媒作用物質生成物質は、前記ヒドロシリル化反応混合物中において、前記（ｄ）硫黄のオキソ酸から誘導される酸のシリルエステルである助触媒作用物質を生成するものであれば格別制限されるものではない。
【００３４】
前記助触媒作用物質生成物質のうち、代表的なものとして、ヒドロシリル化反応混合物中において、前記（ｄ）硫黄のオキソ酸から誘導される酸のシリルエステルである助触媒作用物質を生じる金属塩化合物を挙げることができる。この様な金属塩化合物は、特に（ｂ）成分がＲ3-n Ｃｌn ＳｉＨ（Ｒは炭素数１〜３のアルキル基、ｎは１〜３の整数）で表わされるクロロシランの場合、該クロロシランと反応して、助触媒作用物質を生成する。この金属塩化合物としては、硫黄のオキソ酸から誘導される酸の金属塩が例示される。これら金属塩の金属としては、例えばアルカリ金属又はアルカリ土類金属が用いられる。この例としては、Ｎａ，Ｋ，Ｌｉ等がある。
【００３５】
例えば、硫黄のオキソ酸から誘導される酸の金属塩の例としては、メタンスルホン酸ナトリウム、１−オクタンスルホン酸ナトリウム［Ｃ8 Ｈ17−Ｓ（＝Ｏ）2 ＯＮａ］、シクロヘキシルスルファミン酸ナトリウム［Ｃ5 Ｈ9 −ＮＨ−Ｓ（＝Ｏ）2 ＯＮａ］、ドデシル硫酸ナトリウム［ＣＨ3 （ＣＨ2 ）10ＣＨ2 ＯＳＯ3 Ｎａ］、ベンゼンスルホン酸ナトリウム等が挙げられる。
【００３６】
これらは、前記クロロシランと反応して硫黄のオキソ酸から誘導される酸のシリルエステルを生じる。前記クロロシランの例としては、ジメチルクロロシラン［（ＣＨ3 ）2 ＣｌＳｉＨ］等が挙げられる。
【００３８】
前記助触媒作用物質（（ｄ）成分）は系中に反応基質（前記（ａ）成分及び（ｂ）成分）の合計質量に対して０．０１wt％以上２０wt％以下の範囲で用いることができる。この量未満では一般に効果が低く、この量を超える場合には、助触媒作用物質のコスト、助触媒作用物質の除去の困難、副反応の惹起等の問題が起き、必ずしも望ましくない結果をもたらす。また、助触媒作用物質の効果が反応速度の低下を伴いつつ、反応選択性を改善する場合には、反応速度を極端に低下させないためにも、添加量を制限する必要がある。一般的には、充分な効果を発現させ、かつ経済性を考慮すると０．０５wt％〜１０wt％程度の添加が望ましい。
また、反応基質である前記（ａ）成分と（ｂ）成分との配合比については、本発明を実施する際の、具体的な目的、例えば収率、収量に応じて選択されるものであり、格別に制限されるものではない。
反応触媒である前記（ｃ）成分の使用量については、所望の硬化性が得られる限り、格別に限定されるものではないが、経済性を重視した場合、通常は前記（ｂ）の一般式（Ｉ）で表されるシラン化合物１モルに対して白金（金属）１０-8モル〜１０-3モルの範囲で使用される。
【００３９】
本発明においては本質的には溶媒を用いる必要はないが、基質を溶解させる目的で、また反応系の温度の制御及び触媒成分の添加を容易にするために炭化水素系化合物を反応溶媒あるいは触媒成分の溶媒として用いることができる。この目的のために最適な溶媒としては、飽和あるいは不飽和の炭化水素化合物、例えばヘキサン、シクロヘキサン、ヘプタン、オクタン、ドデカン、ベンゼン、トルエン、キシレン、ドデシルベンゼン；及びハロゲン化炭化水素化合物、例えばクロロホルム、塩化メチレン、クロロベンゼン、オルト−ジクロロベンゼンを挙げることが出来る。
【００４０】
本発明において、ヒドロシリル化反応の触媒として使用される（ｃ）白金触媒としては、具体的には、０価白金のオレフィン錯体、０価白金のビニルシロキサン錯体、２価白金のオレフィン錯体ハロゲン化物、塩化白金酸、炭素担持白金、シリカ担持白金等を例示することができるが、これら以外の通常工業的に用いられるものならば特に限定されない。
【００４１】
本発明におけるヒドロシリル化の反応は１０℃以上２５０℃以下で行なうのが好ましい。
【００４２】
【発明の効果】
本発明の不飽和化合物のヒドロシリル化による有機ケイ素化合物の製造方法は、広い範囲の不飽和化合物とケイ素原子に直接結合した水素原子を有するケイ素化合物とを白金触媒存在下で反応させるヒドロシリル化反応に適用可能なものであり、その効果は、生成物において、不飽和基の末端炭素原子（β位の炭素原子）がヒドロシリル化されてなる生成物（β−ヒドロシリル化物又は末端ヒドロシリル化物）が、副生物より優先的（選択的）に生成される点にある。
ここで副生物とは、不飽和基のα位の炭素原子がヒドロシリル化されてなる生成物（α−ヒドロシリル化物）ないしはヒドロシリル化反応以外の反応（概ね置換反応）により生成する物のことを意味する。
本発明が適用される反応系の種類によっては、このような生成物の選択性以外に、収率を改善させたり反応速度を顕著に増進させることが可能である。
【００４３】
【実施例】
以下、実施例、参考例及び比較例を挙げて本発明を詳細に説明するが、本発明はこれらに限定されるものではない。なお、以下に示す例中の生成物の分析はガスクロマトグラフ及びガスクロマトグラフィー質量分析を用い、標準試料との比較でおこなった。転化率はオレフィン仕込み原料に対する反応率を、収率は、同じくオレフィン仕込み量に対する生成物の生成割合を意味する。本参考例で用いたＮ−ジメチルシリル−Ｎ−メチルアセトアミドはジメチルクロロシランとＮ−メチルアセトアミドから合成した。その他の添加物、ヒドリドハロシラン化合物および不飽和化合物は市販のものをそのまま用いた。
【００４４】
（実施例１）
（メタンスルホン酸トリメチルシリル存在下での白金触媒によるスチレンとトリエトキシシランの反応）
ガラス製反応管に３５６mgのスチレンと５６２mgのトリエトキシシランを入れ、これに２５mgのメタンスルホン酸トリメチルシリル（（ＣＨ3 ）3 ＳｉＯＳＯ2 ＣＨ3 ）をマイクロシリンジで加えた。これにジビニルテトラメチルジシロキサンの０価白金錯体のトルエン溶液（白金含量０．０４wt％）を０．００５ml（４．３mg）加えた。反応管をテフロンテープとラバーセプタムでシールし、これを８０℃のオイルバスに入れ２時間加熱した。冷却後、内容物をガスクロマトグラフを用いて分析するとスチレンの転化率は約１０％であり、ヒドロシリル化物が９．５％の収率で生成していた。末端ヒドロシリル化物（フェネチルトリエトキシシラン）と内部ヒドロシリル化物（α−（トリエトキシシリル）エチルベンゼン）の比は５３：１であった。
【００４５】
（実施例２）
（ベンゼンスルホン酸トリメチルシリル存在下での白金触媒によるスチレンとトリエトキシシランの反応）
ガラス製反応管に３５６mgのスチレンと５６２mgのトリエトキシシランを入れ、これに１０mgのベンゼンスルホン酸トリメチルシリル（（ＣＨ3 ）3 ＳｉＯＳＯ2 Ｃ6 Ｈ5 ）をマイクロシリンジで加えた。これにジビニルテトラメチルジシロキサンの０価白金錯体のトルエン溶液（白金含量０．０４wt％）を０．００５ml（４．３mg）加えた。反応管をテフロンテープとラバーセプタムでシールし、これを８０℃のオイルバスに入れ２時間加熱した。冷却後、内容物をガスクロマトグラフを用いて分析するとスチレンの転化率は約８．５％であり、ヒドロシリル化物が８．４％の収率で生成していた。末端ヒドロシリル化物（フェネチルトリエトキシシラン）と内部ヒドロシリル化物（α−（トリエトキシシリル）エチルベンゼン）の比は１９．２：１であった。
【００４６】
（参考例３）
（２−ヒドロキシピリジン存在下での白金触媒によるスチレンとトリエトキシシランの反応）ガラス製反応管に３５３mgのスチレンと５５７mgのトリエトキシシランを入れ、これに１１．３mgの２−ヒドロキシピリジンを加えた。これにジビニルテトラメチルジシロキサンの０価白金錯体のトルエン溶液（白金含量０．４wt％）を０．００５ml（４．３mg）加えた。反応管をテフロンテープとラバーセプタムでシールし、これを８０℃のオイルバスに入れ２時間加熱した。冷却後、内容物をガスクロマトグラフを用いて分析するとヒドロシリル化物が１１．５％の収率で生成していた。末端ヒドロシリル化物（フェネチルトリエトキシシラン）と内部ヒドロシリル化物（α−（トリエトキシシリル）エチルベンゼン）の比は１５：１であった。
【００４７】
（参考例４）
（Ｎ−ジメチルシリル−Ｎ−メチルアセトアミド存在下での白金触媒によるスチレンとトリエトキシシランの反応）ガラス製反応管に４７３mgのスチレンと７２１mgのトリエトキシシランを入れ、これに１０mgのＮ−ジメチルシリル−Ｎ−メチルアセトアミドをマイクロシリンジで加えた。これにジビニルテトラメチルジシロキサンの０価白金錯体のトルエン溶液（白金含量０．４wt％）を０．００５ml（４．３mg）加えた。テフロンテープとラバーセプタムでシールした後、ガラス管を８０℃で１時間加熱した。冷却後、内容物をガスクロマトグラフを用いて分析するとスチレンの転化率は６８％であり、ヒドロシリル化物が６３％の収率で生成していた。末端ヒドロシリル化物（フェネチルトリエトキシシラン）と内部ヒドロシリル化物（α−（トリエトキシシリル）エチルベンゼン）の比は４３：１であった。
【００４８】
（参考例５）
（リン酸水素ビス（２−エチルヘキシル）（（Ｃ4 Ｈ9 ＣＨ（Ｃ2 Ｈ5 ）ＣＨ2 Ｏ）2 Ｐ（＝Ｏ）ＯＨ）存在下での白金触媒によるスチレンとトリエトキシシランの反応）ガラス製反応管に０．３３４ｇのスチレンと０．５４０ｇのトリエトキシシランをとり、これに３mgのリン酸水素ビス（２−エチルヘキシル）をマイクロシリンジで加えた。これにジビニルシロキサンの０価白金錯体のトルエン溶液（白金含量０．４wt％）を０．８mg加えた。反応管をテフロンテープとセプタムでシールし、これを１００℃のオイルバスに入れ１時間加熱した。冷却後、内容物をガスクロマトグラフを用いて分析するとスチレンの転化率は２９％であり、フェネチルトリエトキシシランが１６％の収率で生成していた。またフェネチルトリエトキシシランと（α−メチルベンジル）トリエトキシシランの比は、５．８：１であった。
【００４９】
（比較例１）
（白金触媒によるスチレンとトリエトキシシランの反応（助触媒作用物質がない場合））
ガラス製反応管に３５６mgのスチレンと５６２mgのトリエトキシシランを入れ、これにジビニルテトラメチルジシロキサンの０価白金錯体のトルエン溶液（白金含量０．０４wt％）を０．００５ml（４．３mg）加えた。反応管をテフロンテープとラバーセプタムでシールし、これを８０℃のオイルバスに入れ２時間加熱した。冷却後、内容物をガスクロマトグラフを用いて分析するとスチレンの転化率は０．５％以下であり、ヒドロシリル化物が０．３％の収率で生成していた。末端ヒドロシリル化物（フェネチルトリエトキシシラン）と内部ヒドロシリル化物（α−（トリエトキシシリル）エチルベンゼン）の比は２．３：１であった。
【００５０】
（比較例２）
（白金触媒によるスチレンとトリエトキシシランの反応（助触媒作用物質がない場合））
ガラス製反応管に３５３mgのスチレンと５５７mgのトリエトキシシランを入れ、これにジビニルテトラメチルジシロキサンの０価白金錯体のトルエン溶液（白金含量０．４wt％）を０．００５ml（４．３mg）加えた。反応管をテフロンテープとラバーセプタムでシールし、これを８０℃のオイルバスに入れ２時間加熱した。冷却後、内容物をガスクロマトグラフを用いて分析するとヒドロシリル化物が１１．３％の収率で生成していた。末端ヒドロシリル化物（フェネチルトリエトキシシラン）と内部ヒドロシリル化物（α−（トリエトキシシリル）エチルベンゼン）の比は１．９：１であった。
【００５１】
（実施例６）
（メタンスルフォン酸のトリメチルシリルエステル存在下での白金触媒によるオクテン−１とトリエトキシシランの反応）
アルゴンガスで満たしたガラス製反応管に３２５mgのオクテン−１と４７５mgのトリエトキシシランを入れ、これにメタンスルフォン酸のトリメチルシリルエステルの２０mgとジビニルテトラメチルジシロキサンの０価白金錯体のトルエン溶液（白金含量０．０４wt％）の０．００２ml（１．７mg）を加えた。反応管をテフロンテープとラバーセプタムでシールし、脱気した後再びアルゴンガスで満たした。これを７５℃のオイルバスに入れ１時間加熱した。冷却後、内容物をガスクロマトグラフを用いて分析するとオクチルトリエトキシシランが８８％の収率で生成していた。
【００５２】
（比較例３）
（白金触媒によるオクテン−１とトリエトキシシランの反応（助触媒作用物質がない場合））
アルゴンガスで満たしたガラス製反応管に３２５mgのオクテン−１と４７５mgのトリエトキシシランを入れ、これにジビニルテトラメチルジシロキサンの０価白金錯体のトルエン溶液（白金含量０．０４wt％）を０．００２ml（１．７mg）加えた。反応管をテフロンテープとラバーセプタムでシールし、脱気した後再びアルゴンガスで満たした。これを７５℃のオイルバスに入れ１時間加熱した。冷却後、内容物をガスクロマトグラフを用いて分析するとオクチルトリエトキシシランはまったく生成しておらず、原料は未反応のままであった。
【００５３】
（参考例７）
（Ｎ−ジメチルシリル−Ｎ−メチルアセトアミド存在下での白金触媒によるアリルグリシジルエーテルとトリエトキシシランの反応）アルゴンガスで満たしたガラス製反応管に５４８mgのアリルグリシジルエーテルと４０８mgのトリエトキシシランを入れ、これに１０mgのＮ−ジメチルシリル−Ｎ−メチルアセトアミドをジビニルテトラメチルジシロキサンの０価白金錯体のトルエン溶液（白金含量０．０４wt％）を０．００５ml（４．３mg）加えた。反応管をテフロンテープとラバーセプタムでシールし、脱気した後再びアルゴンガスで満たした。これを１００℃のオイルバスに入れ、０．５時間加熱した。冷却後、内容物ガスクロマトグラフを用いて分析するとトリエトキシシランの転化率は３９％で、消費されたトリエトキシシランに対し、グリシドキシプロピルトリエトキシシランが８７モル％の収率で生成しており、この内、３−（グリシドキシ）プロピルトリエトキシシランと２−（グリシドキシ）−１−（メチル）エチルトリエトキシシランの比は１９６０：１であった。
【００５４】
（比較例４）
（白金触媒によるアリルグリシジルエーテルとトリエトキシシランの反応（助触媒作用物質がない場合））
アルゴンガスで満たしたガラス製反応管に５４８mgのアリルグリシジルエーテルと４０８mgのトリエトキシシランを入れ、これにジビニルテトラメチルジシロキサンの０価白金錯体のトルエン溶液（白金含量０．０４wt％）を０．００５ml（４．３mg）加えた。反応管をテフロンテープとラバーセプタムでシールし、脱気した後再びアルゴンガスで満たした。これを１００℃のオイルバスに入れ０．５時間加熱した。冷却後、内容物をガスクロマトグラフを用いて分析するとトリエトキシシランの転化率は９８％で、消費されたトリエトキシシランに対し、グルシドキシプロピルトリエトキシシランが８７モル％の収率で生成しており、このうち、３−（グルシドキシ）プロピルトリエトキシシランと２−（グルシドキシ）−１−（メチル）エチルトリエトキシシランの比は９０：１であった。
【００５５】
（参考例８）
（トリメチルシリル−Ｎ，Ｎ−ジメチルカルバメート存在下での白金触媒によるスチレンとジメチルクロロシランの反応）ガラス製反応管に５２６mgのスチレンと４８０mgのジメチルクロロシランをとり、これに４１mgのトリメチルシリル−Ｎ，Ｎ−ジメチルカルバメートをマイクロシリンジで加えた。これにジビニルシロキサンの０価白金錯体のトルエン溶液（白金含量０．４wt％）を０．６５mg加えた。反応管をテフロンテープとラバーセプタムでシールした後、これを１００℃のオイルバスに入れ２０時間加熱した。冷却後、内容物をガスクロマトグラフを用いて分析するとスチレンの転化率は３８％であり、フェネチルジメチルクロロシランが８．４％の収率で生成していた。またフェネチルジメチルクロロシランと（α−メチルベンゼン）ジメチルクロロシランの比は、４４：１であった。
【００５６】
（参考例９）
（Ｎ−ジメチルシリル−Ｎ−メチルアセトアミド存在下での白金触媒によるスチレンとジメチルクロロシランの反応）ガラス製反応管に５２６mgのスチレンと４８０mgのジメチルクロロシランをとり、これに１mgのＮ−ジメチルシリル−Ｎ−メチルアセトアミドをマイクロシリンジで加えた。これにジビニルシロキサンの０価白金錯体のトルエン溶液（白金含量０．４wt％）を２．５mg加えた。反応管をテフロンテープとラバーセプタムでシールした後、これを５０℃のオイルバスに入れ３０分間加熱した。冷却後、内容物をガスクロマトグラフを用いて分析するとスチレンの転化率は４．８％であり、フェネチルジメチルクロロシランが４．４％の収率で生成していた。またフェネチルジメチルクロロシランと（α−メチルベンジル）ジメチルクロロシランの比は、１５：１であった。
【００５７】
（比較例５）
（白金触媒によるスチレンとジメチルクロロシランの反応（助触媒作用物質のない場合））
ガラス製反応管に５２６mgのスチレンと４８０mgのジメチルクロロシランをとり、これにジビニルシロキサンの０価白金錯体のトルエン溶液（白金含量０．４wt％）を２．５mg加えた。反応管をテフロンテープとラバーセプタムでシールした後、これを５０℃のオイルバスに入れ３０分間加熱した。冷却後、内容物をガスクロマトグラフを用いて分析するとスチレンの転化率は９８％であり、フェネチルジメチルクロロシランが８４％の収率で生成していた。またフェネチルジメチルクロロシランと（α−メチルベンジル）ジメチルクロロシランの比は、４．７：１であった。
【００５８】
（実施例１０）
（メタンスルホン酸のトリメチルシリルエステル存在下での白金触媒によるスチレンとメチルジクロロシランの反応）
ガラス製反応管に６２４mgのスチレンと７３２mgのメチルジクロロシランをとり、これに５１mgのメタンスルホン酸トリメチルシリルエステルをマイクロシリンジで加えた。これにジビニルシロキサンの０価白金錯体のトルエン溶液（白金含量０．４wt％）を０．９mg加えた。反応管をテフロンテープとラバーセプタムでシールした後、これを５０℃のオイルバスに入れ３０分間加熱した。冷却後、内容物をガスクロマトグラフを用いて分析するとスチレンの転化率は９５％であり、フェネチルメチルジクロロシランが７１％の収率で生成していた。またフェネチルメチルジクロロシランと（α−メチルベンジル）メチルジクロロシランの比は、４．６：１であった。
【００５９】
（実施例１１）
（ベンゼンスルホン酸トリメチルシリルエステル存在下での白金触媒によるスチレンとメチルジクロロシランの反応）
ガラス製反応管に６２４mgのスチレンと７３２mgのメチルジクロロシランをとり、これに５４mgのベンゼンスルホン酸トリメチルシリルエステルをマイクロシリンジで加えた。これにジビニルシロキサンの０価白金錯体のトルエン溶液（白金含量０．４wt％）を０．９mg加えた。反応管をテフロンテープとラバーセプタムでシールした後、これを５０℃のオイルバスに入れ３０分間加熱した。冷却後、内容物をガスクロマトグラフを用いて分析するとスチレンの転化率は２７％であり、フェネチルメチルジクロロシランが１９％の収率で生成していた。またフェネチルメチルジクロロシランと（α−メチルベンジル）メチルジクロロシランの比は、４．２：１であった。
【００６０】
（実施例１２）
（１−オクタンスルホン酸ナトリウム存在下での白金触媒によるスチレンとメチルジクロロシランの反応）
ガラス製反応管に６２４mgのスチレンと７３２mgのメチルジクロロシランをとり、これに４０mgの１−オクタンスルホン酸ナトリウムを加えた。これにジビニルシロキサンの０価白金錯体のトルエン溶液（白金含量０．４wt％）を０．９mg加えた。反応管をテフロンテープとラバーセプタムでシールした後、これを１００℃のオイルバスに入れ２０分間加熱した。冷却後、内容物をガスクロマトグラフを用いて分析するとスチレンの転化率は７１％であり、フェネチルメチルジクロロシランが４６％の収率で生成していた。またフェネチルメチルジクロロシランと（α−メチルベンジル）メチルジクロロシランの比は、１８：１であった。
【００６１】
（参考例１３）
（Ｎ，Ｎ′−ビス（トリメチルシリル）尿素存在下での白金触媒によるスチレンとメチルジクロロシランの反応）ガラス製反応管に０．４８１ｇのスチレンと０．５４９ｇのトリエトキシシランをとり、これにマイクロシリンジにて０．１２４mgのＮ，Ｎ′−ビス（トリメチルシリル）尿素を含有するエタノール溶液（６．２wt％）を加えた。これにジビニルシロキサンの０価白金錯体のトルエン溶液（白金含量０．４wt％）を１．０mg加えた。反応管をテフロンテープとセプタムでシールし、これを１００℃のオイルバスに入れ２０時間加熱した。冷却後、内容物をガスクロマトグラフを用いて分析するとスチレンの転化率は８９％であり、フェネチルメチルジクロロシランが８４％の収率で生成していた。またフェネチルメチルジクロロシランと（α−メチルベンジル）メチルジクロロシランの比は、２１：１であった。
【００６２】
（参考例１４）
（尿素存在下での白金触媒によるスチレンとメチルジクロロシランの反応）ガラス製反応管に０．３８４ｇのスチレンと０．４３５ｇのトリエトキシシランをとり、これにマイクロシリンジにて０．２５５mgの尿素のエタノール溶液（５．１wt％）を加えた。これにジビニルシロキサンの０価白金錯体のトルエン溶液（白金含量０．４wt％）を１．０mg加えた。反応管をテフロンテープとセプタムでシールし、これを１００℃のオイルバスに入れ２０時間加熱した。冷却後、内容物をガスクロマトグラフを用いて分析するとスチレンの転化率は６４％であり、フェネチルメチルジクロロシランが６１％の収率で生成していた。またフェネチルメチルジクロロシランと（α−メチルベンジル）メチルジクロロシランの比は、１０２：１であった。
【００６３】
（比較例６）
（白金触媒によるスチレンとメチルジクロロシランの反応（助触媒作用物質のない場合））
ガラス製反応管に６２４mgのスチレンと７３２mgのメチルジクロロシランをとり、これにジビニルシロキサンの０価白金錯体のトルエン溶液（白金含量０．４wt％）を０．９mg加えた。反応管をテフロンテープとラバーセプタムでシールした後、これを５０℃のオイルバスに入れ３０分間加熱した。冷却後、内容物をガスクロマトグラフを用いて分析するとスチレンの転化率は７５％であり、フェネチルメチルジクロロシランが２２％の収率で生成していた。またフェネチルメチルジクロロシランと（α−メチルベンジル）メチルジクロロシランの比は、１．２：１であった。
【００６４】
（実施例１５）
（メタンスルホン酸のトリメチルシリルエステル存在下での白金触媒によるスチレンとトリクロロシランの反応）
ガラス製反応管に５１８mgのスチレンと６９４mgのトリクロロシランをとり、これに４２mgのメタンスルホン酸トリメチルシリルエステルをマイクロシリンジで加えた。これにジビニルシロキサンの０価白金錯体のトルエン溶液（白金含量０．４wt％）を２．５mg加えた。反応管をテフロンテープとラバーセプタムでシールした後、これを５０℃のオイルバスに入れ３０分間加熱した。冷却後、内容物をガスクロマトグラフを用いて分析するとスチレンの転化率は１１％であり、フェネチルクロロシランが８．７％の収率で生成していた。またフェネチルクロロシランと（α−メチルベンジル）トリクロロシランの比は、３９０：１であった。
【００６５】
（比較例７）
（白金触媒によるスチレンとトリクロロシランの反応（助触媒作用物質のない場合））
ガラス製反応管に５１８mgのスチレンと６９４mgのトリクロロシランをとり、これにジビニルシロキサンの０価白金錯体のトルエン溶液（白金含量０．４wt％）を２．５mg加えた。反応管をテフロンテープとラバーセプタムでシールした後、これを５０℃のオイルバスに入れ３０分間加熱した。冷却後、内容物をガスクロマトグラフを用いて分析するとスチレンの転化率は９３％であり、フェネチルクロロシランが３９％の収率で生成していた。またフェネチルクロロシランと（α−メチルベンジル）トリクロロシランの比は、５．５：１であった。
【００６６】
（参考例１６）
（Ｎ−ジメチルシリル−Ｎ−メチルアセトアミド存在下での白金触媒による塩化アリルとメチルジクロロシランの反応）ガラス製反応管に０．４０５ｇの塩化アリルと０．９１２ｇのメチルジクロロシランをとり、これに１１．５mgのＮ−ジメチルシリル−Ｎ−メチルアセトアミドをマイクロシリンジで加えた。これにジビニルシロキサンの０価白金錯体のトルエン溶液（白金含量４．０wt％）を０．７mg加えた。反応管を封管し、これを５０℃のオイルバスに入れ２０分間加熱した。冷却後、内容物をガスクロマトグラフを用いて分析すると塩化アリルの転化率は９２％であり、クロロプロピルメチルジクロロシランは７５％の収率で生成していた。またクロロプロピルメチルジクロロシランとプロピルメチルジクロロシランの比は、４．５７：１であった。
【００６７】
（実施例１７）
（メタンスルホン酸のトリメチルシリルエステル存在下での白金触媒による塩化アリルとメチルジクロロシランの反応）
ガラス製反応管に０．４０５ｇの塩化アリルと０．９１２ｇのメチルジクロロシランをとり、これに１５mgのメタンスルホン酸トリメチルシリルエステルをマイクロシリンジで加えた。これにジビニルシロキサンの０価白金錯体のトルエン溶液（白金含量４．０wt％）を０．７mg加えた。反応管を封管し、これを５０℃のオイルバスに入れ２０時間加熱した。冷却後、内容物をガスクロマトグラフを用いて分析すると塩化アリルの転化率は９７％であり、クロロプロピルメチルジクロロシランは８３％の収率で生成していた。またクロロプロピルメチルジクロロシランとプロピルメチルジクロロシランの比は、５．６９：１であった。
【００６８】
（比較例８）
（メタンスルホン酸存在下での白金触媒による塩化アリルとメチルジクロロシランの反応）
ガラス製反応管に０．４０５ｇの塩化アリルと０．９１２ｇのメチルジクロロシランをとり、これに８mgのメタンスルホン酸をマイクロシリンジで加えた。これにジビニルシロキサンの０価白金錯体のトルエン溶液（白金含量４．０wt％）を０．７mg加えた。反応管を封管し、これを５０℃のオイルバスに入れ２０時間加熱した。冷却後、内容物をガスクロマトグラフを用いて分析すると塩化アリルの転化率は９８％であり、クロロプロピルメチルジクロロシランは６８％の収率で生成していた。またクロロプロピルメチルジクロロシランとプロピルメチルジクロロシランの比は、２．２６：１であった。
【００６９】
（参考例１８）
（リン酸水素ビス（２−エチルヘキシル）存在下での白金触媒による塩化アリルとメチルジクロロシランの反応）ガラス製反応管に０．３２７ｇの塩化アリルと０．７５１ｇのメチルジクロロシランをとり、これに３．５mgのリン酸水素ビス（２−エチルヘキシル）をマイクロシリンジで加えた。これにジビニルシロキサンの０価白金錯体のトルエン溶液（白金含量０．４wt％）を２．２mg加えた。反応管を封管し、これを８０℃のオイルバスに入れ１５分間加熱した。冷却後、内容物をガスクロマトグラフを用いて分析すると塩化アリルの転化率は９７％であり、クロロプロピルメチルジクロロシランは８３％の収率で生成していた。またクロロプロピルメチルジクロロシランとプロピルメチルジクロロシランの比は、６．３５：１であった。
【００７０】
（参考例１９）
（Ｎ−ヒドロキシサクシニミド存在下での白金触媒による塩化アリルとメチルジクロロシランの反応）ガラス製反応管に０．３６１ｇの塩化アリルと０．８２９ｇのメチルジクロロシランをとり、これにマイクロシリンジにて１０mgのＮ−ヒドロキシスクシニミドの４０wt％エタノール溶液を加えた。これにジビニルシロキサンの０価白金錯体のトルエン溶液（白金含量０．４wt％）を２．３mg加えた。反応管を封管し、これを８０℃のオイルバスに入れ７２時間加熱した。冷却後、内容物をガスクロマトグラフを用いて分析すると塩化アリルの転化率は９５％であり、クロロプロピルメチルジクロロシランは７３％の収率で生成していた。またクロロプロピルメチルジクロロシランとプロピルメチルジクロロシランの比は、３．０７：１であった。
【００７１】
（参考例２０）
（リン酸トリメチル存在下での白金触媒による塩化アリルとメチルジクロロシランの反応）ガラス製反応管に０．３７０ｇの塩化アリルと０．８４１ｇのメチルジクロロシランをとり、これに７mgのリン酸トリメチルをマイクロシリンジで加えた。これにジビニルシロキサンの０価白金錯体のトルエン溶液（白金含量０．４wt％）を２．５mg加えた。反応管を封管し、これを８０℃のオイルバスに入れ１時間加熱した。冷却後、内容物をガスクロマトグラフを用いて分析すると塩化アリルの転化率は６４％であり、クロロプロピルメチルジクロロシランは６５％の収率で生成していた。またクロロプロピルメチルジクロロシランとプロピルメチルジクロロシランの比は、６．４４：１であった。
【００７２】
（参考例２１）
（リン酸トリエチル存在下での白金触媒による塩化アリルとメチルジクロロシランの反応）ガラス製反応管に０．３７０ｇの塩化アリルと０．８４１ｇのメチルジクロロシランをとり、これに８．５mgのリン酸トリエチルをマイクロシリンジで加えた。これにジビニルシロキサンの０価白金錯体のトルエン溶液（白金含量０．４wt％）を２．５mg加えた。反応管を封管し、これを８０℃のオイルバスに入れ１時間加熱した。冷却後、内容物をガスクロマトグラフを用いて分析すると塩化アリルの転化率は８４％であり、クロロプロピルメチルジクロロシランは７５％の収率で生成していた。またクロロプロピルメチルジクロロシランとプロピルメチルジクロロシランの比は、７．０２：１であった。
【００７３】
（参考例２２）
（８−ヒドロキシキノリン存在下での白金触媒による塩化アリルとメチルジクロロシランの反応）ガラス製反応管に０．３７６ｇの塩化アリルと０．８５０ｇのメチルジクロロシランをとり、これに８mgの８−ヒドロキシキノリンをマイクロシリンジで加えた。これにジビニルシロキサンの０価白金錯体のトルエン溶液（白金含量０．４wt％）を２．５mg加えた。反応管を封管し、これを８０℃のオイルバスに入れ１時間加熱した。冷却後、内容物をガスクロマトグラフを用いて分析すると塩化アリルの転化率は９９％であり、クロロプロピルメチルジクロロシランは７９％の収率で生成していた。またクロロプロピルメチルジクロロシランとプロピルメチルジクロロシランの比は、３．８３：１であった。
【００７４】
（参考例２３）
（３−トリメチルシリル−２−オキサゾリジノン（３−trimethylsilyl−２−oxazolidinone)存在下での白金触媒による塩化アリルとメチルジクロロシランの反応）ガラス製反応管に０．３６８ｇの塩化アリルと０．８３１ｇのメチルジクロロシランをとり、これに３９mgの３−トリメチルシリル−２−オキサゾリジノン（３−trimethylsilyl−２−oxazolidinone)をマイクロシリンジで加えた。これにジビニルシロキサンの０価白金錯体のトルエン溶液（白金含量０．４wt％）を２．５mg加えた。反応管を封管し、これを８０℃のオイルバスに入れ１時間加熱した。冷却後、内容物をガスクロマトグラフを用いて分析すると塩化アリルの転化率は８８％であり、クロロプロピルメチルジクロロシランは７２％の収率で生成していた。またクロロプロピルメチルジクロロシランとプロピルメチルジクロロシランの比は、５．０４：１であった。
【００７５】
（参考例２４）
（２−ヒドロキシピリジン存在下での白金触媒による塩化アリルとメチルジクロロシランの反応）ガラス製反応管に０．３６１ｇの塩化アリルと０．８３１ｇのメチルジクロロシランをとり、これにマイクロシリンジにて８０mgの２−ヒドロキシピリジンの１wt％トルエン溶液を加えた。これにジビニルシロキサンの０価白金錯体のトルエン溶液（白金含量０．４wt％）を２．５mg加えた。反応管を封管し、これを８０℃のオイルバスに入れ７２時間加熱した。冷却後、内容物をガスクロマトグラフを用いて分析すると塩化アリルの転化率は９９％であり、クロロプロピルメチルジクロロシランは７９％の収率で生成していた。またクロロプロピルメチルジクロロシランとプロピルメチルジクロロシランの比は、４．０：１であった。
【００７６】
（実施例２５）
（１−オクタンスルホン酸ナトリウム投与による白金触媒によるスチレンとメチルジクロロシランの反応）
ガラス製反応管に６２４mgのスチレンと７３２mgのメチルジクロロシランをとり、これに４０mgの１−オクタンスルホン酸ナトリウムを加えた。これにジビニルシロキサンの０価白金錯体のトルエン溶液（白金含量０．４wt％）を０．９mg加えた。反応管をテフロンテープとラバーセプタムでシールした後、これを１００℃のオイルバスに入れ２０時間加熱した。冷却後、内容物をガスクロマトグラフを用いて分析するとスチレンの転化率は７１％であり、フェネチルメチルジクロロシランが４６％の収率で生成していた。またフェネチルメチルジクロロシランと（α−メチルベンジル）メチルジクロロシランの比は、１８：１であった。
【００７７】
（実施例２６）
（シクロヘキシルスルファミン酸ナトリウム投与による白金触媒によるスチレンとメチルジクロロシランの反応）
ガラス製反応管に４２７mgのスチレンと４９８mgのメチルジクロロシランをとり、これに３８mgのシクロヘキシルスルファミン酸ナトリウムを加えた。これにジビニルシロキサンの０価白金錯体のトルエン溶液（白金含量０．４wt％）を１mg加えた。反応管をテフロンテープとラバーセプタムでシールした後、これを５０℃のオイルバスに入れ７２時間加熱した。冷却後、内容物をガスクロマトグラフを用いて分析するとスチレンの転化率は８５％であり、フェネチルメチルジクロロシランが７０％の収率で生成していた。またフェネチルメチルジクロロシランと（α−メチルベンジル）メチルジクロロシランの比は、８．７：１であった。
【００７８】
（実施例２７）
（ドデシル硫酸ナトリウム投与による白金触媒によるスチレンとメチルジクロロシランの反応）
ガラス製反応管に４２７mgのスチレンと４９８mgのメチルジクロロシランをとり、これに５５mgのドデシル硫酸ナトリウムを加えた。これにジビニルシロキサンの０価白金錯体のトルエン溶液（白金含量０．４wt％）を１．０mg加えた。反応管をテフロンテープとラバーセプタムでシールした後、これを１００℃のオイルバスに入れ２０時間加熱した。冷却後、内容物をガスクロマトグラフを用いて分析するとスチレンの転化率は４５％であり、フェネチルメチルジクロロシランが２０％の収率で生成していた。またフェネチルメチルジクロロシランと（α−メチルベンジル）メチルジクロロシランの比は、３４：１であった。
【００７９】
（比較例９）
（白金触媒による塩化アリルとメチルジクロロシランの反応（助触媒作用物質のない場合））
ガラス製反応管に０．４０５ｇの塩化アリルと０．９１２ｇのメチルジクロロシランをとり、これにジビニルシロキサンの０価白金錯体のトルエン溶液（白金含量４．０wt％）を０．７mg加えた。反応管を封管し、これを５０℃のオイルバスに入れ２０時間加熱した。冷却後、内容物をガスクロマトグラフを用いて分析すると塩化アリルの転化率は９９％であり、クロロプロピルメチルジクロロシランは６２％の収率で生成していた。またクロロプロピルメチルジクロロシランとプロピルメチルジクロロシランの比は、１．６６：１であった。
【００８０】
（比較例１０）
（白金触媒による塩化アリルとメチルジクロロシランの反応（助触媒作用物質のない場合））
ガラス製反応管に０．３２７ｇの塩化アリルと０．７５１ｇのメチルジクロロシランをとり、これにジビニルシロキサンの０価白金錯体のトルエン溶液（白金含量０．４wt％）を２．２mg加えた。反応管を封管し、これを８０℃のオイルバスに入れ１５分間加熱した。冷却後、内容物をガスクロマトグラフを用いて分析すると塩化アリルの転化率は９９％であり、クロロプロピルメチルジクロロシランは７２％の収率で生成していた。またクロロプロピルメチルジクロロシランとプロピルメチルジクロロシランの比は、２．６９：１であった。
【００８１】
（参考例２８）
（りん酸トリス（ブトキシエチル）存在下での白金触媒による塩化アリルとトリクロロシランの反応）ガラス製反応管に０．３６７ｇの塩化アリルと０．９７６ｇのトリクロロシランをとり、これに２mgのりん酸トリス（ブトキシエチル）をマイクロシリンジで加えた。これにジビニルシロキサンの０価白金錯体のトルエン溶液（白金含量０．２wt％）を５mg加えた。反応管を封管し、これを１００℃のオイルバスに入れ１時間加熱した。冷却後、内容物をガスクロマトグラフを用いて分析すると塩化アリルの転化率は６６％であり、クロロプロピルトリクロロシランは４６％の収率で生成していた。またクロロプロピルトリクロロシランとプロピルトリクロロシランの比は、７．４７：１であった。
【００８２】
（参考例２９）
（りん酸水素ビス（２−エチルヘキシル）存在下での白金触媒による塩化アリルとトリクロロシランの反応）ガラス製反応管に０．３２７ｇの塩化アリルと０．８７０ｇのトリクロロシランをとり、これに０．７mgのりん酸水素ビス（２−エチルヘキシル）をマイクロシリンジで加えた。これにジビニルシロキサンの０価白金錯体のトルエン溶液（白金含量０．２wt％）を４．５mg加えた。反応管を封管し、これを１００℃のオイルバスに入れ１時間加熱した。冷却後、内容物をガスクロマトグラフを用いて分析すると塩化アリルの転化率は７２％であり、クロロプロピルトリクロロシランは４６％の収率で生成していた。またクロロプロピルトリクロロシランとプロピルトリクロロシランの比は、６．６５：１であった。
【００８３】
（参考例３０）
（りん酸トリス（４−ｔ−ブチルフェニル）存在下での白金触媒による塩化アリルとトリクロロシランの反応）ガラス製反応管に０．３２７ｇの塩化アリルと０．８７３ｇのトリクロロシランをとり、これに３５mgのりん酸トリス（４−ｔ−ブチルフェニル）の２８wt％トルエン溶液をマイクロシリンジで加えた。これにジビニルシロキサンの０価白金錯体のトルエン溶液（白金含量０．２wt％）を４．５mg加えた。反応管を封管し、これを１００℃のオイルバスに入れ１時間加熱した。冷却後、内容物をガスクロマトグラフを用いて分析すると塩化アリルの転化率は９９％であり、クロロプロピルトリクロロシランは７５％の収率で生成していた。またクロロプロピルトリクロロシランとプロピルトリクロロシランの比は、３．２０：１であった。
【００８４】
（参考例３１）
（ジメチルシリルアセトアミドＨＭｅ2 ＳｉＮＭｅＣＯＭｅ存在下での白金触媒による塩化アリルとトリクロロシランの反応）ガラス製反応管に０．５０４ｇの塩化アリルと１．１４８ｇのトリクロロシランをとり、これに４．５mgのジメチルシリルアセトアミドＨＭｅ2 ＳｉＯＮＭｅＣＭｅをマイクロシリンジで加えた。これにジビニルシロキサンの０価白金錯体のトルエン溶液（白金含量０．２wt％）を７mg加えた。反応管を封管し、これを１００℃のオイルバスに入れ７２時間加熱した。冷却後、内容物をガスクロマトグラフを用いて分析すると塩化アリルの転化率は９９％であり、クロロプロピルトリクロロシランは７４％の収率で生成していた。またクロロプロピルトリクロロシランとプロピルトリクロロシランの比は、３．１０：１であった。
【００８５】
（比較例１１）
（白金触媒による塩化アリルとトリクロロシランの反応（助触媒作用物質の無い場合））
ガラス製反応管に０．３２７ｇの塩化アリルと０．８７３ｇのトリクロロシランをとり、これにジビニルシロキサンの０価白金錯体のトルエン溶液（白金含量０．２wt％）を４．５mg加えた。反応管を封管し、これを１００℃のオイルバスに入れ１時間加熱した。冷却後、内容物をガスクロマトグラフを用いて分析すると塩化アリルの転化率は９６％であり、クロロプロピルトリクロロシランは４２％の収率で生成していた。またクロロプロピルトリクロロシランとプロピルトリクロロシランの比は、１．６２：１であった。